(57)【要約】【課題】有機溶剤を含むインク組成物の臭気を低減させる。【解決手段】グリコールエーテル系の第１の溶剤（ジエチレングリコールエチルメチルエーテル：ＭＥＤＧ）と、アルコール系の第２の溶剤（３−メトキシ−３−メチル−１−ブタノール：ＭＭＢ）とを含むインク用溶剤組成物であって、第１の溶剤と第２の溶剤と第３の溶剤との比率が、８５：１０：５〜５５：２０：２５であるインク用溶剤組成物とした。【選択図】なし【特許請求の範囲】
【請求項１】
グリコールエーテル系の第１の溶剤と、アルコール系の第２の溶剤を含むインク用溶剤組成物。
【請求項２】
前記第１の溶剤は、アルキレングリコールモノアルキルエーテル及びアルキレングリコールジアルキルエーテルから選ばれる少なくとも１つであることを特徴とする請求項１に記載のインク用溶剤組成物。
【請求項３】
前記第２の溶剤は、アルコキシアルコールであることを特徴とする請求項１または請求項２に記載のインク用溶剤組成物。
【請求項４】
前記第１の溶剤が、ジエチレングリコールエチルメチルエーテルであり、
前記第２の溶剤が、３−メトキシ−３−メチル−１−ブタノールであることを特徴とする請求項１から請求項３の何れか一項に記載のインク用溶剤組成物。
【請求項５】
前記第１の溶剤と前記第２の溶剤との混合溶剤において、
前記第１の溶剤と前記第２の溶剤との比率が、９０：１０〜６０：４０であることを特徴とする請求項４に記載のインク用溶剤組成物。
【請求項６】
ラクトン系の第３の溶剤を、さらに含むことを特徴とする請求項１から請求項４の何れか一項に記載のインク用溶剤組成物。
【請求項７】
前記第３の溶剤が、ガンマブチロラクトンであることを特徴とする請求項６に記載のインク用溶剤組成物。
【請求項８】
前記第１の溶剤と前記第２の溶剤と前記第３の溶剤との混合溶剤では、
前記第１の溶剤と前記第２の溶剤と前記第３の溶剤との比率が、８５：１０：５〜５５：２０：２５であることを特徴とする請求項７に記載のインク用溶剤組成物。
【請求項９】
請求項８に記載のインク用溶剤組成物を含むインク組成物。
【請求項１０】
請求項９に記載のインク用溶剤組成物を含むインクジェット印刷用のインク組成物。
【発明の詳細な説明】
【技術分野】
【０００１】
本発明は、インク用溶剤組成物、インク用溶剤組成物を含むインク組成物、およびインク用溶剤組成物を含むインクジェット印刷用のインク組成物に関する。
【背景技術】
【０００２】
インクジェット印刷用のインク組成物として、有機系の溶剤（有機溶剤）を含むものが種々提案されている（例えば、特許文献１）。
【先行技術文献】
【特許文献】
【０００３】
【特許文献１】特開２００７−１７７１６０号公報
【発明の概要】
【発明が解決しようとする課題】
【０００４】
有機溶剤を含むインク組成物は、被印刷物に着弾した後の乾燥速度が速いものの、有機溶剤に特有の臭気を持っており、特に強い刺激臭を感じる場合が多い。
そのため、有機溶剤を含むインク組成物の臭気、特に刺激臭を低減させることが求められている。
【課題を解決するための手段】
【０００５】
本発明は、
（１）グリコールエーテル系の第１の溶剤と、アルコール系の第２の溶剤とを含むインク用溶剤組成物である。
【０００６】
（２）第１の溶剤は、アルキレングリコールモノアルキルエーテル及びアルキレングリコールジアルキルエーテルから選ばれる少なくとも１つであるインク用溶剤組成物である。
【０００７】
（３）第２の溶剤は、アルコキシアルコールであるインク用溶剤組成物である。
【０００８】
（４）第１の溶剤が、ジエチレングリコールエチルメチルエーテルであり、
第２の溶剤が、３−メトキシ−３−メチル−１−ブタノールであるインク用溶剤組成物である。
【０００９】
（５）第１の溶剤と第２の溶剤との混合溶剤において、
第１の溶剤と第２の溶剤との比率が、９０：１０〜６０：４０であるインク用溶剤組成物である。
【００１０】
（６）ラクトン系の第３の溶剤を、さらに含むインク用溶剤組成物である。
【００１１】
（７）第３の溶剤が、ガンマブチロラクトンであるインク用溶剤組成物である。
【００１２】
（８）第１の溶剤と第２の溶剤と第３の溶剤との混合溶剤では、第１の溶剤と第２の溶剤と第３の溶剤との比率が、８５：１０：５〜５５：２０：２５であるインク用溶剤組成物である。
【００１３】
（９）前記した（８）のインク用溶剤組成物を含むインク組成物である。
【００１４】
（１０）前記した（８）のインク用溶剤組成物を含むインクジェット印刷用のインク組成物。
【発明の効果】
【００１５】
本発明によれば、有機溶剤に特有の臭気、特に刺激臭の低減が可能になる。
【図面の簡単な説明】
【００１６】
【図１】塩ビメディア（ＰＷＳ−Ｇ）上に、ミマキエンジニアリング社製ＪＶ３００の４色標準モード（７２０×１０８０、８パス、双方向）にて、ＣＭＹＫ各１００％にて４ｃｍ角、その中央に赤（Ｍ＋Ｙ角１００％）を１ｃｍ角にて印刷し、常温で放置した際の、黒とその周囲との滲み度合いを評価した結果を示す図である。
【発明を実施するための形態】
【００１７】
以下、本願発明の実施の形態を説明する。
［インク用溶剤組成物］
本願発明にかかるインク用溶剤組成物は、グリコールエーテル系の第１の溶剤と、アルコール系の第２の溶剤と、ラクトン系の第３の溶剤とを、を含む有機溶剤系の混合溶剤である。
【００１８】
本願発明は、臭気が、グリコールエーテル系の第１の溶剤に起因するものであることに着目し、この第１の溶剤に、臭気強度と蒸発速度が第１の溶剤よりも低いアルコール系の溶剤を混合することで、第１の溶剤に起因する臭気を緩和できることを見いだしたことに基づく。
【００１９】
さらに、本発明は、第１の溶剤と第２の溶剤との混用溶剤を含むインク組成物を用いて、被印刷物に対する印刷を行うと滲みが生じることに着目し、インク組成物の作成に用いる有機溶剤を、グリコールエーテル系の第１の溶剤と、アルコール系の第２の溶剤と、ラクトン系の第３の溶剤との混合溶剤とすることで、滲みを緩和できることを見いだしたことに基づく。
【００２０】
本発明のインク組成物で用い得るグリコールエーテル系化合物として、具体的には、エチレングリコールモノメチルエーテル、エチレングリコールモノエチルエーテル、エチレングリコールモノブチルエーテル、エチレングリコールジメチルエーテル、エチレングリコールジエチルエーテル、エチレングリコールエチルメチルエーテル、ジエチレングリコールモノメチルエーテル、ジエチレングリコールモノエチルエーテル、ジエチレングリコールモノブチルエーテル、ジエチレングリコールジメチルエーテル、ジエチレングリコールジエチルエーテル、ジエチレングリコールエチルメチルエーテル、トリエチレングリコールモノメチルエーテル、トリエチレングリコールモノエチルエーテル、トリエチレングリコールモノブチルエーテル等のエチレングリコールエーテル類、プロピレングリコールモノメチルエーテル、プロピレングリコールモノエチルエーテル、プロピレングリコールモノブチルエーテル、プロピレングリコールジメチルエーテル、プロピレングリコールジエチルエーテル、プロピレングリコールジブチルエーテル、ジプロピレングリコールモノメチルエーテル、ジプロピレングリコールモノエチルエーテル、ジプロピレングリコールジメチルエーテル、ジプロピレングリコールジエチルエーテル等のプロピレングリコールエーテル類及びそれら混合物等を挙げることができるが、好ましいものとしてはグリコールエーテル系の第１の溶剤として、ジエチレングリコールエチルメチルエーテル（ＭＥＤＧ）が例示される（下記式（１）参照）。
【００２１】
ＣＨ3−ＣＨ2−Ｏ−ＣＨ2−ＣＨ2−Ｏ−ＣＨ2−ＣＨ2−Ｏ−ＣＨ3    （１）
【００２２】
本発明のインク組成物で用い得るアルコール系溶剤としては、エチレングリコール、ジエチレングリコール、トリエチレングリコール、プロピレングリコール、ジプロピレングリコール、エチレングリコールモノメチルエーテル、エチレングリコールモノブチルエーテル、エチレングリコールモノイソプロピルエーテル、エチレングリコールモノヘキシルエーテル、エチレングリコールモノ２−エチルヘキシルエーテル、プロピレングリコールモノメチルエーテル（１−メトキシ−２−プロパノール）、プロピレングリコールモノブチルエーテル、プロピレングリコールｎ−プロピルエーテル、ジエチレングリコールモノメチルエーテル、ジエチレングリコールモノエチルエーテル、ジエチレングリコールモノブチルエーテル、ジエチレングリコールモノイソプロピルエーテル、ジエチレングリコールモノヘキシルエーテル、ジエチレングリコールモノ２−エチルヘキシルエーテル、ジプロピレングリコールモノメチルエーテル、ジプロピレングリコールモノエチルエーテル、ジプロピレングリコールｎ−プロピルエーテル、ジプロピレングリコールモノブチルエーテル、トリエチレングリコールモノメチルエーテル、トリエチレングリコールモノエチルエーテル、トリエチレングリコールモノブチルエーテル、トリプロピレングリコールモノメチルエーテル、トリプロピレングリコールモノブチルエーテル、３−メトキシ−３メチルブタノール、３−メトキシブタノール、１，３−ブチレングリコール、１，２−ヘキサンジオール、２−エチル−１，３−ヘキサンジオール、２，５−ジメチルヘキサンジオール等が挙げられるが、好ましいアルコール系の第２の溶剤として、３−メトキシ−３−メチル−１−ブタノール（ＭＭＢ）が例示される（下記式（２）参照）。
【００２３】
ＨＯ−ＣＨ2−ＣＨ2−Ｃ（−ＣＨ3）2−Ｏ−ＣＨ３    （２）
【００２４】
ラクトン系の第３の溶剤として、ガンマブチロラクトン（ＧＢＬ）が例示される。
【００２５】
ここで、ラクトン系溶剤は、エステル結合による環状構造を持つ化合物であり、５員環構造のγ−ラクトンや６員環構造のδ−ラクトン、７員環構造のε−ラクトン等があり、例えばγ−ブチロラクトン、γ−バレロラクトン、γ−ヘキサラクトン、γ−ヘプタラクトン、γ−オクタラクトン、γ−ノナラクトン、γ−デカラクトン、γ−ウンデカラクトン、δ−バレロラクトン、δ−ヘキサラクトン、δ−ヘプタラクトン、δ−オクタラクトン、δ−ノナラクトン、δ−デカラクトン、δ−ウンデカラクトン、ε−カプロラクタムである。
【００２６】
ジエチレングリコールエチルメチルエーテル（ＭＥＤＧ）と、３−メトキシ−３−メチル−１−ブタノール（ＭＭＢ）と、ガンマブチロラクトン（ＧＢＬ）は、以下のような特性を有している。
【００２７】
【表１】
2019210341.tif 000002
【００２８】
ここで、第１の溶剤としてジエチレングリコールエチルメチルエーテル（ＭＥＤＧ）、第２の溶剤として３−メトキシ−３−メチル−１−ブタノール（ＭＭＢ）、第３の溶剤としてガンマブチロラクトン（ＧＢＬ）をそれぞれ用いた場合について、ＭＥＤＧと、ＭＭＢと、ＧＢＬとの混合比と、臭気（官能評価）と、塩化ビニル系の基材に対する浸透性（目視評価）との関係を確認した。
【００２９】
［臭気の評価（官能評価）］
混合溶剤の臭いを、普段インクの臭気に接することの無い被験者１０名に嗅いでもらい、下記のいずれの段階に感じたかを評価して貰った。
５：においが無い
４：においがほとんど気にならない
３：においはするが気にならない（刺激をほぼ感じない）
２：においが気になる（刺激をやや強く感じる）
１：においが強い（強い刺激を感じる）
【００３０】
［浸透性（対塩ビ）の評価］
５：浸透性最良（滲みなし）
４：浸透性良好（滲みほとんどなし）
３：浸透性良（滲みはあるが支障なし）
２：浸透性やや不良（滲みの程度が大きく支障あり）
１：浸透性不良（滲みあり）
【００３１】
臭気の評価と、浸透性の評価の結果は、以下の通りである。
【００３２】
【表２】
2019210341.tif 000003
【００３３】
表２から明らかなように、ＭＥＤＧ（第１の溶剤）の一部を、ＭＥＤＧ（第１の溶剤）よりも臭気強度と蒸発速度が低い他の溶剤に置き換えることで、混合溶剤の臭気をより緩和できる。
【００３４】
この場合において、ＭＭＢ（第２の溶剤）およびＧＢＬ（第３の溶剤）と、ＭＥＤＧ（第１の溶剤）との混合比率（（ＭＭＢ＋ＧＢＬ）：ＭＥＤＧ）を、最小で、０．３３：１にすることで、混合溶剤の臭気が緩和される。好ましくは、０．５４：１よりも大きくすることで、混合溶剤の臭気をより緩和できることを確認した。
【００３５】
ここで、混合溶剤を含むインク組成物を作成して、被印刷物に対する印刷を行う場合、印刷物の評価項目として、インクの滲みがある。
そして、インクの滲みの程度は、被印刷物に対する溶剤の浸透性が低くなると、大きくなる。
【００３６】
臭気の緩和に用いたＭＭＢ（第２の溶剤）は、塩化ビニル系の基材（被印刷物）に対する浸透性が低い。
そのため、被印刷物が塩化ビニル系の基材であり、インク組成物の調整に用いる溶剤組成物が、ＭＭＢ（第２の溶剤）のみを含んでいる場合には、この混合溶剤をそのまま用いてインク組成物を作成すると、インク組成物の臭気は緩和するものの、塩化ビニル系の基材に対するＭＭＢ（第２の溶剤）の浸透性が低いことに起因して滲みが生じる。
【００３７】
そこで、本願発明者は、塩化ビニル系の基材（被印刷物）に対する浸透性が高い第３の溶剤を加えて、インク組成物の作成（調整）に用いる溶剤（溶剤組成物）を、ＭＥＤＧ（第１の溶剤）と、ＭＭＢ（第２の溶剤）と、ＧＢＬ（第３の溶剤）との混合溶剤としている。
ここで、ＧＢＬは、塩化ビニル系の基材に対する浸透性を向上させるために混合されている。
【００３８】
上記した表２から明らかなように、臭気の緩和のために混合される溶剤成分（ＭＭＢ、ＧＢＬ）全体における、ＧＢＬとＭＭＢとの比率（ＧＢＬ：ＭＭＢ）を、最小で０．７５：１にすることで、滲みが改善される。好ましくは１：１よりも大きくすることで、滲みをより改善できる。
【００３９】
従って、ＭＭＢ（第２の溶剤）およびＧＢＬ（第３の溶剤）と、ＭＥＤＧ（第１の溶剤）との混合比率（（ＭＭＢ＋ＧＢＬ）／ＭＥＤＧ）を、０．３３以上とすることで、臭気をより緩和でき、溶剤成分（ＭＭＢ、ＧＢＬ）における、ＧＢＬの比率を０．４３以上にすることで、滲みを緩和できる。
【００４０】
［インクジェット印刷用のインク組成物］
以下、本発明に係るインク用溶剤組成物を用いて作成したインクジェット印刷用のインク組成物を説明する。
【００４１】
インクジェット印刷用のインク組成物は、上記の混合溶剤中に、色材、分散剤、バインダー樹脂、可塑剤などを、分散または溶解させて調整される。
【００４２】
色材は、従来公知の油性インク組成物に用いられている色材成分を用いることができる。
無機顔料または有機顔料などの顔料や、染料を、単独または複数種類混合して用いることができる。
【００４３】
顔料としてはカーボンブラック、カドミウムレッド、モリブデンレッド、クロムイエロー、カドミウムイエロー、チタンイエロー、酸化クロム、ビリジアン、チタンコバルトグリーン、ウルトラマリンブルー、プルシアンブルー、コバルトブルー、ジケトピロロピロール、アンスラキノン、ベンズイミダゾロン、アンスラピリミジン、アゾ系顔料、フタロシアニン系顔料、キナクリドン系顔料、イソインドノン系顔料、ジオキサジン系顔料、スレン系顔料、ペリレン系顔料、ペリノン系顔料、チオインジゴ系顔料、キノフタロン系顔料、又は金属錯体顔料等を用いることができる。
【００４４】
染料としては、例えばアゾ染料、金属錯塩染料、ナフトール染料、アントラキノン染料、インジゴ染料、カーボニウム染料、キノンイミン染料、キサンチン染料、シアニン染料、キノリン染料、ニトロ染料、ニトロソ染料、ベンゾキノン染料、ナフトキノン粟料、フタロシアニン染料、又は金属フタロシアニン染料を用いることができ、特に油溶性染料が好ましい。
【００４５】
これらの顔料または染料を、単独または混合して使用しても良い。なお、耐候性の観点から、顔料を色材として用いることが好ましい。
【００４６】
またシアン顔料としては銅フタロシアニン顔料が好ましく、Ｃ．Ｉ．ピグメントブルー１５、１５：１、１５：２、１５：３、１５：４のカラーインデックスで示される顔料がより好ましい。
【００４７】
イエロー顔料としてはニッケルアゾ錯体顔料及びベンズイミダゾロン系顔料が好ましく、Ｃ．Ｉ．ピグメントイエロー１５０、１５１、１５４、１８０のカラーインデックスで示される顔料であることがより好ましい。
【００４８】
マゼンタ顔料としてはキナクリドン顔料が好ましく、Ｃ．Ｉ．ピグメントレッド１２２、Ｃ．Ｉ．ピグメントバイオレット１９のカラーインデックスで示される顔料が好ましい。
【００４９】
上記に挙げた顔料は、単独で用いてもよく、混合物又は固溶体顔料で用いてもよい。固溶体顔料は耐候性に優れており、より好適に用いることができる。その他に、公知の有機顔料及び無機顔料を目的に応じて使用することができる。
【００５０】
分散剤は、インク組成物における色材や添加物の分散性をよくすることと、インクとしての保管安定性を向上させるために用いられる。
通常の油性インク組成物、特にインクジェット記録用油性インク組成物において用いられている任意の分散剤を用いることができる。
【００５１】
分散剤の種類としては、例えば、水酸基含有カルボン酸エステル、長鎖ポリアミノアマイドと高分子量酸エステルの塩、高分子量ポリカルボン酸の塩、長鎖ポリアミノアマイドと極性酸エステルの塩、高分子量不飽和酸エステル、高分子共重合物、変性ポリウレタン、変性ポリアクリレート、ポリエーテルエステル型アニオン系活性剤、ナフタレンスルホン酸ホルマリン縮合物塩、芳香族スルホン酸ホルマリン縮合物塩、ポリオキシエチレンアルキルリン酸エステル、ポリオキシエチレンノニルフェニルエーテル、ステアリルアミンアセテート等が挙げられる。
【００５２】
市販されている分散剤の具体例としては、ＢＹＫ  Ｃｈｅｍｉｅ社製「Ａｎｔｉ−Ｔｅｒｒａ（登録商標）−Ｕ（ポリアミノアマイド燐酸塩）」、「Ａｎｔｉ−Ｔｅｒｒａ（登録商標）−２０３／２０４（高分子量ポリカルボン酸塩）」、「Ｄｉｓｐｅｒｂｙｋ（登録商標）−１０１（ポリアミノアマイド燐酸塩と酸エステル）、１０７（水酸基含有カルボン酸エステル）、１１０、１１１（酸基を含む共重合物）、１３０（ポリアマイド）、１６１、１６２、１６３、１６４、１６５、１６６、１７０（高分子共重合物）」、「４００」、「Ｂｙｋｕｍｅｎ（登録商標）」（高分子量不飽和酸エステル）、「ＢＹＫ−Ｐ１０４、Ｐ１０５（高分子量不飽和酸ポリカルボン酸）」、「Ｐ１０４Ｓ、２４０Ｓ（高分子量不飽和酸ポリカルボン酸とシリコン系）」、「Ｌａｃｔｉｍｏｎ（登録商標）（長鎖アミンと不飽和酸ポリカルボン酸とシリコン）」、Ｅｆｋａ  ＣＨＥＭＩＣＡＬＳ社製「エフカ４４、４６、４７、４８、４９、５４、６３、６４、６５、６６、７１、７０１、７６４、７６６」、「エフカポリマー１００（変性ポリアクリレート）、１５０（脂肪族系変性ポリマー）、４００、４０１、４０２、４０３、４５０、４５１、４５２、４５３（変性ポリアクリレート）、７４５（銅フタロシアニン系）」、共栄社化学社製「フローレン  ＴＧ−７１０（ウレタンオリゴマー）」、「フローノンＳＨ−２９０、ＳＰ−１０００」、「ポリフローＮｏ．５０Ｅ、Ｎｏ．３００（アクリル系共重合物）」、楠本化成社製「ディスパロン（登録商標）  ＫＳ−８６０、８７３ＳＮ、８７４（高分子分散剤）、＃２１５０（脂肪族多価カルボン酸）、＃７００４（ポリエーテルエステル型）」、花王社製「デモール（登録商標）ＲＮ、Ｎ（ナフタレンスルホン酸ホルマリン縮合物ナトリウム塩）、ＭＳ、Ｃ、ＳＮ−Ｂ（芳香族スルホン酸ホルマリン縮合物ナトリウム塩）、ＥＰ」、「ホモゲノール（登録商標）Ｌ−１８（ポリカルボン酸型高分子）」、「エマルゲン（登録商標）９２０、９３０、９３１、９３５、９５０、９８５（ポリオキシエチレンノニルフェニルエーテル）」、「アセタミン（登録商標）２４（ココナッツアミンアセテート）、８６（ステアリルアミンアセテート）」、ルーブリゾール社製「ソルスパース（登録商標）５０００（フタロシアニンアンモニウム塩系）、１３９４０（ポリエステルアミン系）、１７０００（脂肪酸アミン系）、２４０００、３９０００、３６０００、３３０００」、日光ケミカル社製「ニッコール（登録商標）  Ｔ１０６（ポリオキシエチレンソルビタンモノオレート）、ＭＹＳ−ＩＥＸ（ポリオキシエチレンモノステアレート）、Ｈｅｘａｇｌｉｎｅ４−０（ヘキサグリセリルテトラオレート）」、味の素ファインテクノ社製「アジスパー（登録商標）ＰＢ８２１、ＰＢ８２２（塩基性分散剤）」等が挙げられる。
【００５３】
バインダー樹脂は、インク組成物の粘度調整、色材などの被印刷物に対する定着、印刷物の皮膜強度の確保などを目的として添加される。
インク組成物に含まれる溶媒（溶剤）に対する溶解性を有するもの、具体的には、前記したＭＥＤＧ（第１の溶剤）と、ＭＭＢ（第２の溶剤）と、ＧＢＬ（第３の溶剤）との混合溶剤に対する溶解性が高いもの、被印刷物に対する接着性が高いものを、バインダー樹脂として用いることが好ましい。
【００５４】
被印刷物が塩化ビニル製の基材である場合には、基材に対する定着性を確保するために、塩化ビニル（ポリ塩化ビニル）系の樹脂を、バインダー樹脂として採用することが好ましい。
このようなポリ塩化ビニル系の樹脂として、市販品を利用することが可能である。具体例として、塩ビ酢ビ共重合樹脂であるソルバイン（登録商標）ＣＲ５（日信化学工業株式会社製）を使用しても良い。
【００５５】
また、印刷物の被膜強度の確保を目的として、被印刷物に対する接着性が高い樹脂に加えて、印刷物の被膜強度の確保を目的として、透明度の高いアクリル系の樹脂を混合しても良い。
【００５６】
アクリル系の樹脂として、例えば、アクリル樹脂またはメタクリル樹脂を用いることが好ましい。
このようなアクリル樹脂として、市販品を利用することが可能である。具体例として、
熱可塑性アクリル樹脂であるダイアナール（登録商標）ＢＲ−１０６（三菱レイヨン株式会社製）を使用しても良い。
また、アクリル樹脂の分子量は１万〜１０万、好ましくは１万〜８万であり、かつ、ガラス転移温度（Ｔｇ）は５０℃以上、好ましくは６０℃以上であり、１１０℃以下、好ましくは８０℃以下である。
【００５７】
可塑剤は、印刷物の被膜強度に可撓性を持たせるために添加される。
このような可塑剤として、市販品を利用することが可能である。具体例として、エポサイザー（登録商標）Ｗ１００ＥＬ（ＤＩＣ株式会社製）を使用しても良い。
【００５８】
以下、ＭＥＤＧと、ＭＭＢと、ＧＢＬの混合比率が、６０：２０：２０である混合溶剤を用いて、顔料が異なるインク組成物を作成した場合を例に挙げて、臭気（官能評価）と、滲み（塩化ビニル系の基材に対する浸透性）（目視評価）の結果を説明する。
【００５９】
［インク１］
色材（顔料）：  ３．０重量部
樹脂Ａ：        １．６重量部
樹脂Ｂ：        １．４重量部
分散剤：        ０．８重量部
顔料誘導体：    ０．１重量部
可塑剤：        ３．０重量部
ＭＥＤＧ：    ５４．１重量部
ＭＭＢ：      １８．０重量部
ＧＢＬ：      １８．０重量部
【００６０】
インク１の調整過程を説明する。
（１）ＭＥＤＧ：５４．１重量部、ＭＭＢ：１８．０重量部、ＧＢＬ：１８．０重量部を混合した混合溶剤を調整する。
（２）調整した上記混合溶剤に対して、カーボンブラック：３．０重量部と、樹脂Ａ（日信化学工業株式会社製：ソルバイン（登録商標）ＣＲ５）：１．６重量部と、樹脂Ｂ（三菱レイヨン株式会社製：ダイアナール（登録商標）ＢＲ−１０６）：１．４重量部と、分散剤（味の素株式会社製：アジスパー（登録商標）ＰＢ８２１）：０．８重量部、顔料誘導体（アビシア株式会社製：ソルスパース（登録商標）５０００）０．１重量部と、可塑剤（ＤＩＣ株式会社製：エポサイザー（登録商標）Ｗ１００ＥＬ）：３．０重量部と、を加えて混合し、ハイスピードミキサーで均一になるまで撹拌した。得られたミルベースを横型サンドミルで約１２時間分散した。得られた分散液を１ミクロンのメンブレンフィルターを用いてろ過しインク組成物を得た。
【００６１】
インク１と同様にして、混合溶剤におけるＭＥＤＧとＭＭＢとＧＢＬとの比率を変えて、インク１からインク６を調整した。
なお、インク１からインク６の配合比率と、特性は、下記表３の通りである。
【００６２】
［滲みの評価］
塩ビメディア（ＰＷＳ−Ｇ）上に、ミマキエンジニアリング社製ＪＶ３００の４色標準モード（７２０×１０８０、８パス、双方向）にて、ＣＭＹＫ各１００％にて４ｃｍ角、その中央に赤（Ｍ＋Ｙ角１００％）を１ｃｍ角にて印刷し、常温で放置した際の、黒とその周囲との滲み度合いを評価した（図１参照）。
［評価基準］
５：輪郭が直線で、角が９０°
４：各辺がやや鋸状になる
３：各辺が鋸状になり、角が丸みを帯びる
２：正方形の歪みが発生する。
１：正方形の歪みが激しく、インクが流れる。
【００６３】
【表３】
2019210341.tif 000004
【００６４】
調整したインク組成物（インク１〜インク６）について、臭気（官能評価）と、滲み（塩化ビニル系の基材に対する浸透性）（目視評価）を確認したところ、
混合溶剤におけるＭＥＤＧとＭＭＢとＧＢＬとの比率が、７５：１５：１０〜６５：１５：２０の間である場合に、臭気の低減と、滲みの低減に効果が確認された。
そして、混合溶剤におけるＭＥＤＧとＭＭＢとＧＢＬとの比率が、６０：２０：２０である場合に、臭気の低減と、滲みの低減に顕著な効果が確認された。
【００６５】
インク１で採用した混合溶剤の組成（ＭＥＤＧとＭＭＢとＧＢＬとの比率が、６０：２０：２０）をベースとして、色材の異なるインク組成物（インク７〜インク１２）を調整した。
なお、インク７からインク１２の配合比率と、特性は、下記表４の通りである。
【００６６】
【表４】
2019210341.tif 000005
【００６７】
色材の異なるインク組成物（インク７〜インク１２）の何れにおいても、臭気の低減と、滲みの低減に効果が確認された。
【００６８】
以上の通り、実施の形態では、
（１）グリコールエーテル系の第１の溶剤（ジエチレングリコールエチルメチルエーテル：ＭＥＤＧ）と、アルコール系の第２の溶剤（３−メトキシ−３−メチル−１−ブタノール：ＭＭＢ）とを含むインク用溶剤組成物とした。
【００６９】
このように構成すると、インク用溶剤組成物における臭気の低減が可能になる。
【００７０】
グリコールエーテル系の第１の溶剤（ジエチレングリコールエチルメチルエーテル：ＭＥＤＧ）とアルコール系の第２の溶剤（３−メトキシ−３−メチル−１−ブタノール：ＭＭＢ）との混合溶剤において、
グリコールエーテル系の第１の溶剤（ジエチレングリコールエチルメチルエーテル：ＭＥＤＧ）とアルコール系の第２の溶剤（３−メトキシ−３−メチル−１−ブタノール：ＭＭＢ）との比率が、９０：１０〜６０：４０であるインク用溶剤組成物とした。
【００７１】
このように構成すると、インク用溶剤組成物における臭気の低減が可能になる。
【００７２】
（２）さらに、ラクトン系の第３の溶剤（ガンマブチロラクトン：ＧＢＬ）を含むインク用溶剤組成物とした。
【００７３】
このように構成すると、塩ビ系の基材に対する浸透性の良いインク用溶剤組成物となる。
【００７４】
（３）グリコールエーテル系の第１の溶剤（ジエチレングリコールエチルメチルエーテル：ＭＥＤＧ）と、アルコール系の第２の溶剤（３−メトキシ−３−メチル−１−ブタノール：ＭＭＢ）と、ラクトン系の第３の溶剤（ガンマブチロラクトン：ＧＢＬ）との混合比率が、８５：１０：５〜５５：２０：２５であるインク用溶剤組成物とした。
【００７５】
このように構成すると、インク用溶剤組成物における臭気の低減と、塩ビ系の基材に対する浸透性の良いインク用溶剤組成物となる。
【００７６】
（４）グリコールエーテル系の第１の溶剤（ジエチレングリコールエチルメチルエーテル：ＭＥＤＧ）と、アルコール系の第２の溶剤（３−メトキシ−３−メチル−１−ブタノール：ＭＭＢ）と、ラクトン系の第３の溶剤（ガンマブチロラクトン：ＧＢＬ）との混合比率が、８５：１０：５〜５５：２０：２５であるインク用溶剤組成物を用いて調整したインクジェット印刷用のインク組成物とした。
【００７７】
このように構成すると、インク用溶剤組成物に起因する臭気の低減が可能になる。また、被印刷物が塩ビ系の基材である場合に、印刷物における滲みの低減が可能になる。
【００７８】
（５）第１の溶剤（ジエチレングリコールエチルメチルエーテル：ＭＥＤＧ）に対する、第２の溶剤（３−メトキシ−３−メチル−１−ブタノール：ＭＭＢ）と第３の溶剤（ガンマブチロラクトン：ＧＢＬ）の比率（（ＭＭＢ＋ＧＢＬ）／ＭＥＤＧ）が、最小で０．３３：１、好ましくは、０．５４：１よりも大きいインク用溶剤組成物とした。
【００７９】
このように構成すると、インク用溶剤組成物における臭気が緩和される。
【００８０】
（６）第２の溶剤（３−メトキシ−３−メチル−１−ブタノール：ＭＭＢ）に対する第３の溶剤（ガンマブチロラクトン：ＧＢＬ）の比率（ＧＢＬ／ＭＭＢ）が、最小で０．３３：１、好ましくは１：１よりも大きいインク用溶剤組成物とした。
【００８１】
このように構成すると、塩ビ系の基材に対する浸透性の良いインク用溶剤組成物となる。
【００８２】
またグリコールエーテル系化合物に替えて、又はグリコールエーテル系化合物と共に、アセテート化合物を第１の溶剤として用いることも出来る。
アセテート化合物としては、エチレングリコールモノメチルエーテルアセテート、エチレングリコールモノエチルエーテルアセテート、エチレングリコールモノブチルエーテルアセテート、ジエチレングリコールモノメチルエーテルアセテート、ジエチレングリコールモノエチルエーテルアセテート、ジエチレングリコールモノブチルエーテルアセテート、プロピレングリコールモノメチルエーテルアセテート、ジプロピレングリコールモノメチルエーテルアセテート、エチレングリコールモノメチルエーテルプロピオネート、エチレングリコールモノエチルエーテルプロピオネート、エチレングリコールモノブチルエーテルプロピオネート、ジエチレングリコールモノメチルエーテルプロピオネート、ジエチレングリコールモノエチルエーテルプロピオネート、ジエチレングリコールモノブチルエーテルプロピオネート、プロピレングリコールモノメチルエーテルプロピオネート、ジプロピレングリコールモノメチルエーテルプロピオネート、エチレングリコールモノメチルエーテルブチレート、エチレングリコールモノエチルエーテルブチレート、エチレングリコールモノブチルエーテルブチレート、ジエチレングリコールモノメチルエーテルブチレート、ジエチレングリコールモノエチルエーテルブチレート、ジエチレングリコールモノブチルエーテルブチレート、プロピレングリコールモノメチルエーテルブチレート、ジプロピレングリコールモノメチルエーテルブチレート、メトキシブチルアセテート等のグリコールモノアセテート類が挙げられる。
【図１】
2019210341.tif 000006